СПОСОБ ПРОИЗВОДСТВА ПОЛИИЗОЦИАНУРАТНОГО КОМПОЗИЦИОННОГО МАТЕРИАЛА

1. Способ производства полиизоциануратного композиционного материала, указанный способ включает объединение полиизоцианата, полиэфира многоатомного спирта и тримеризационного катализатора, эти три составные части, все совместно объединенные, называют "реакционно-способной связующей композицией", с материалом для связывания с образованием реакционно-способного композиционного материала, что позволяет в следующем этапе прореагировать при повышенной температуре указанному реакционно-способному композиционному материалу, в котором количество реакционно-способной связующей композиции составляет 1-60 мас.% и количество материала для связывания составляет 40-99 мас.%, оба в расчете на количество реакционно-способной связующей композиции плюс количество материала для связывания, и, в котором количество полиизоцианата и многоатомного спирта является таким, что показатель реакционноспособной связующей композиции составляет 150-10000, отличающийся тем, что многоатомный спирт имеет средний эквивалентный вес 100-2500 и содержание оксиэтилена составляет, по крайней мере, 50 мас.%.
2. Способ по п.1, отличающийся тем, что полиизоцианат объединяется с материалом для связывания до объединения с полиэфиром многоатомного спирта.
3. Способ по п.1, отличающийся тем, что полиизоцианат, полиэфир многоатомного спирта и тримеризационный катализатор смешивают на начальном этапе до объединения с материалом для связывания.
4. Способ по пп.1-3, отличающийся тем, что взаимодействие реакционно-способного композиционного материала протекает в пресс-форме для литья.
5. Способ по любому из пп.1-3, отличающийся тем, что содержание оксиэтилена составляет, по крайней мере, 65 мас.%.
6. Способ по любому из пп.1-3, отличающийся тем, что объединение полиизоцианата, полиэфира многоатомного спирта и тримеризационного катализатора с материалом для связывания проводится при начальной температуре между 5 и 40°С.
7. Способ по любому из пп.1-3, отличающийся тем, что реакционно-способный композиционный материал подвергают взаимодействию при температуре между 50 и 200°С.
8. Способ по любому из пп.1-3, отличающийся тем, что количество тримеризационного катализатора составляет 0,01-5 мас.% по отношению к количеству используемых полиизоцианата и многоатомного спирта.
9. Способ по любому из пп.1-3, отличающийся тем, что полиизоцианат состоит из а) 70-100 мас.% диизоцианата дифенилметана, включающего, по крайней мере, 40 мас.% диизоцианат 4,4'-дифенилметана и/или другой указанный диизоцианат дифенилметана, который имеет значение NCO, по крайней мере, 20 мас.%, и б) 30-0 мас.% другого полиизоцианата.
10. Способ по любому из пп.1-3, отличающийся тем, что полиэфир многоатомного спирта имеет содержание первичных гидроксильных групп, по крайней мере, 40%.
11. Способ по любому из пп.1-3, отличающийся тем, что реакционно-способный композиционный материал подвергают взаимодействию при температуре между 80 и 150°С.
12. Способ по любому из пп.1-3, отличающийся тем, что количество реакционно-способной связующей композиции составляет 1-40 мас.% и количество материала для связывания составляет 60-99 мас.%, причем оба в расчете на количество реакционно-способной связующей композиции плюс количество материала для связывания.
13. Способ по любому из пп.1-3, отличающийся тем, что содержание оксиэтилена составляет, по крайней мере, 65 мас.%; объединение полиизоцианата, полиэфира многоатомного спирта и тримеризационного катализатора с материалом для связывания проводится при начальной температуре между 5 и 40°С; реакционно-способный композиционный материал подвергают взаимодействию при температуре между 50 и 200°С; и количество реакционно-способной связующей композиции составляет 1-40 мас.% и количество материала для связывания составляет 60-99 мас.%, причем оба в расчете на количество реакционно-способной связующей композиции плюс количество материала для связывания.
14. Реакционно-способный композиционный материал, который представляет собой комбинацию 1-60 мас.% реакционно-способной связующей композиции и 40-99 мас.% материала для связывания, причем оба по отношению к количеству этой композиции и этого материала, в котором композиция включает полиизоцианат, полиэфир многоатомного спирта и тримеризационный катализатор, и в которой количество полиизоцианата и многоатомного спирта является таким, что показатель в связующей композиции составляет 150-10000, отличающийся тем, что многоатомный спирт имеет средний эквивалентный вес 100-2500 и содержание оксиэтилена составляет, по крайней мере, 50 мас.%.
15. Реакционно-способный композиционный материал по п.14, отличающийся тем, что количество тримеризационного катализатора составляет 0,01-5 мас.% рассчитанного количества используемых полиизоцианата и многоатомного спирта.
16. Реакционно-способный композиционный материал по пп.14 и 15, отличающийся тем, что полиизоцианат состоит из а) 70-100 мас.% диизоцианата дифенилметана, включающего, по крайней мере, 40 мас.% диизоцианат 4,4'-дифенилметана и/или другой указанный диизоцианат дифенилметана, который имеет значение NCO, по крайней мере, 20 мас.%, и б) 30-0 мас.% другого полиизоцианата.
17. Реакционно-способный композиционный материал по пп.14 и 15, отличающийся тем, что содержание оксиэтилена составляет, по крайней мере, 65 мас.%.
18. Реакционно-способный композиционный материал по пп.14 и 15, отличающийся тем, что полиэфир многоатомного спирта содержит по крайней мере, 40% первичных гидроксильных групп.
19. Реакционно-способный композиционный материал по пп.14 и 15, который выдерживается при температуре от -50 до 10°С.
20. Реакционно-способный композиционный материал по пп.14 и 15, отличающийся тем, что содержание оксиэтилена составляет, по крайней мере, 65 мас.%; и полиэфир многоатомного спирта содержит по крайней мере, 40% первичных гидроксильных групп.
21. Реакционно-способный композиционный материал по пп.13-18, который выдерживается при температуре от -30 до 0°С.
22. Реакционно-способный композиционный материал по любому из пп.14 и 15, отличающийся тем, что количество реакционно-способной связующей композиции составляет 1-40 мас.% и количество материала для связывания составляет 60-99 мас.%, причем оба по отношению к количеству реакционно-способной связующей композиции плюс количество материала для связывания.
23. Композиционный материал, полученный в соответствии со способами, описанными в пп.1-13.
24. Композиционный материал из реакционно-способного композиционного материала по любому из пп.14-22.